(57)【特許請求の範囲】
【請求項１】
酸化物換算組成のガラス全質量に対して、質量％でＰ２Ｏ５成分を２０．０８４％以上３２．０％以下、Ｎｂ２Ｏ５成分を３０．０％以上４７．０９６％以下含有し、
ＴｉＯ２成分  １３．３８９〜３０．０％、
Ｂｉ２Ｏ３成分  ０〜８．３３１％及び
ＷＯ３成分  ４．６０２〜２５．４２４％
を含有し、
Ｒｎ２Ｏ成分（式中、ＲｎはＬｉ、Ｎａ、Ｋ及びＣｓからなる群より選択される１種類以上）の質量和が０．１％以上１０．０％以下であり、
質量比（Ｎｂ２Ｏ５＋ＴｉＯ２＋Ｂｉ２Ｏ３＋ＷＯ３）／Ｒｎ２Ｏが８．７８９以上であり、
質量比｛１００−Ｐ２Ｏ５−（Ｎｂ２Ｏ５＋ＴｉＯ２＋Ｂｉ２Ｏ３＋ＷＯ３）｝／Ｐ２Ｏ５が０．４８０以下であり、
液相温度が１２００℃以下であり、
１．８０以上の屈折率（ｎｄ）を有し、分光透過率が７０％を示す波長（λ７０）が４８０ｎｍ以下である光学ガラス。
【発明の詳細な説明】
【技術分野】
【０００１】
本発明は、光学ガラス及び光学素子に関する。
【背景技術】
【０００２】
近年、光学系を使用する機器のデジタル化や高精細化が急速に進んでおり、デジタルカメラやビデオカメラ等の撮影機器をはじめ、各種光学機器に用いられるレンズ等の光学素子に対する高精度化、軽量、及び小型化の要求は、ますます強まっている。
【０００３】
光学素子を作製する光学ガラスの中でも特に、光学素子の軽量化及び小型化を図ることが可能な、１．７０以上２．２０以下の高い屈折率（ｎｄ）を有し、１０以上２５以下のアッベ数（νｄ）を有し、高屈折率及び高分散を有するガラスの需要が非常に高まっている。このような高屈折率高分散ガラスとしては、例えば屈折率（ｎｄ）が１．９１以上であり、２１以下のアッベ数を有する光学ガラスとして、特許文献１に代表されるようなガラスが知られている。また、屈折率（ｎｄ）が１．６５以上であり、１７．２以上３３．１以下のアッベ数を有する光学ガラスとして、特許文献２に代表されるようなガラスが知られている。
【先行技術文献】
【特許文献】
【０００４】
【特許文献１】特開２００５−２０６４３３号公報
【特許文献２】特開平０６−３４５４８１号公報
【発明の概要】
【発明が解決しようとする課題】
【０００５】
しかしながら、特許文献１で開示されたガラスは、アッベ数（νｄ）が低いほど可視光に対する透明性が低く（λ７０の値が大きく）、アッベ数（νｄ）の低いガラスは黄色や橙色に着色している。そのため、特許文献１で開示されたガラスは、所望の高分散を有していても、可視領域の光を透過させる用途には適さない。
【０００６】
また、特許文献２で開示されたガラスも、屈折率（ｎｄ）及びアッベ数（νｄ）が高いガラスであるほど、ガラスが失透し易くなり、且つ可視光に対する透明性が低くなる（λ７０の値が大きい）傾向にある。
【０００７】
本発明は、上記問題点に鑑みてなされたものであって、その目的とするところは、より低いアッベ数（νｄ）及びより高い屈折率（ｎｄ）を有しながらも、耐失透性や可視光に対する透明性の高い光学ガラス及び光学素子を提供することにある。
【課題を解決するための手段】
【０００８】
本発明者らは、上記課題を解決するために、鋭意試験研究を重ねた結果、所定量のＰ２Ｏ５成分及びＮｂ２Ｏ５成分を含有することによって、ガラスの屈折率が高められ、且つ分散が高められて低いアッベ数が得られるとともに、ガラスの可視光に対する透明性が高められ、且つガラスの液相温度が低くなることを見出し、本発明を完成するに至った。具体的には、本発明は以下のようなものを提供する。
【０００９】
（１）  酸化物換算組成のガラス全質量に対して、質量％でＰ２Ｏ５成分を５．０％以上４０．０％以下、Ｎｂ２Ｏ５成分を３０．０％以上７０．０％以下含有し、１．８０以上の屈折率（ｎｄ）を有する光学ガラス。
【００１０】
（２）  酸化物換算組成のガラス全質量に対して、質量％でＰ２Ｏ５成分の含有量が１０．０％以上３０．０％以下である（１）記載の光学ガラス。
【００１１】
（３）  酸化物換算組成のガラス全質量に対して、質量％で
ＴｉＯ２成分  ０〜４０．０％及び／又は
Ｂｉ２Ｏ３成分  ０〜３０．０％及び／又は
ＷＯ３成分  ０〜３０．０％
の各成分をさらに含有する（１）又は（２）記載の光学ガラス。
【００１２】
（４）  酸化物換算組成のガラス全質量に対して、質量％でＴｉＯ２成分の含有量が１０．０％以上２５．０％以下である（３）記載の光学ガラス。
【００１３】
（５）  酸化物換算組成のガラス全質量に対する質量和Ｎｂ２Ｏ５＋ＴｉＯ２＋Ｂｉ２Ｏ３＋ＷＯ３が５０．０％以上９０．０％未満である（３）又は（４）記載の光学ガラス。
【００１４】
（６）  酸化物換算組成の質量比（Ｎｂ２Ｏ５＋ＴｉＯ２＋Ｂｉ２Ｏ３＋ＷＯ３）／Ｐ２Ｏ５が１．７０以上９．００未満である（３）から（５）のいずれか記載の光学ガラス。
【００１５】
（７）  酸化物換算組成のガラス全質量に対して、質量％で
Ｌｉ２Ｏ成分  ０〜１５．０％及び／又は
Ｎａ２Ｏ成分  ０〜２５．０％及び／又は
Ｋ２Ｏ成分  ０〜１５．０％及び／又は
Ｃｓ２Ｏ成分  ０〜１０．０％
の各成分をさらに含有する（１）から（６）のいずれか記載の光学ガラス。
【００１６】
（８）  酸化物換算組成のガラス全質量に対するＲｎ２Ｏ成分（式中、ＲｎはＬｉ、Ｎａ、Ｋ及びＣｓからなる群より選択される１種以上）の質量和が１５．０％以下である（７）記載の光学ガラス。
【００１７】
（９）  Ｒｎ２Ｏ成分（式中、ＲｎはＬｉ、Ｎａ、Ｋ及びＣｓからなる群より選択される１種以上）の少なくともいずれかを含有し、酸化物換算組成の質量比Ｎａ２Ｏ／Ｒｎ２Ｏが０より大きく且つ１未満である（７）又は（８）記載の光学ガラス。
【００１８】
（１０）  Ｒｎ２Ｏ成分（式中、ＲｎはＬｉ、Ｎａ、Ｋ及びＣｓからなる群より選択される１種以上）の少なくともいずれかを含有し、酸化物換算組成の質量比（Ｎｂ２Ｏ５＋ＴｉＯ２＋Ｂｉ２Ｏ３＋ＷＯ３）／Ｒｎ２Ｏが７．８以上３０．０以下である（７）から（９）のいずれか記載の光学ガラス。
【００１９】
（１１）  酸化物換算組成のガラス全質量に対して、質量％で
ＭｇＯ成分  ０〜５．０％及び／又は
ＣａＯ成分  ０〜１０．０％及び／又は
ＢａＯ成分  ０〜２０．０％及び／又は
ＳｒＯ成分  ０〜１０．０％
の各成分をさらに含有する（１）から（１０）のいずれか記載の光学ガラス。
【００２０】
（１２）  酸化物換算組成のガラス全質量に対するＲＯ成分（式中、ＲはＭｇ、Ｃａ、Ｓｒ、Ｂａ及びＺｎからなる群より選択される１種以上）の質量和が２０．０％以下である（１１）記載の光学ガラス。
【００２１】
（１３）  酸化物換算組成の質量比（ＲＯ＋Ｒｎ２Ｏ）／Ｐ２Ｏ５が０．４１以下である（１１）又は（１２）記載の光学ガラス。
【００２２】
（１４）  酸化物換算組成の質量比｛１００−Ｐ２Ｏ５−（Ｎｂ２Ｏ５＋ＴｉＯ２＋Ｂｉ２Ｏ３＋ＷＯ３）｝／Ｐ２Ｏ５が０．５２以下である（１）から（１３）のいずれか記載の光学ガラス。
【００２３】
（１５）  酸化物換算組成のガラス全質量に対して、質量％で
ＳｉＯ２成分  ０〜１０．０％及び／又は
Ｂ２Ｏ３成分  ０〜１０．０％
の各成分をさらに含有する（１）から（１４）のいずれか記載の光学ガラス。
【００２４】
（１６）  酸化物換算組成の質量比Ｒｎ２Ｏ／（Ｂ２Ｏ３＋Ｐ２Ｏ５＋ＳｉＯ２）が０．４５以下である（１５）記載の光学ガラス。
【００２５】
（１７）  酸化物換算組成のガラス全質量に対して、質量％で
Ｙ２Ｏ３成分  ０〜１０．０％及び／又は
Ｌａ２Ｏ３成分  ０〜１０．０％及び／又は
Ｇｄ２Ｏ３成分  ０〜１０．０％
の各成分をさらに含有する（１）から（１６）のいずれか記載の光学ガラス。
【００２６】
（１８）  酸化物換算組成のガラス全質量に対する質量和Ｙ２Ｏ３＋Ｌａ２Ｏ３＋Ｇｄ２Ｏ３が２０．０％以下である（１７）記載の光学ガラス。
【００２７】
（１９）  酸化物換算組成のガラス全質量に対して、質量％で
ＧｅＯ２成分  ０〜１０．０％及び／又は
ＺｒＯ２成分  ０〜１０．０％及び／又は
ＺｎＯ成分  ０〜１０．０％及び／又は
Ａｌ２Ｏ３成分  ０〜１０．０％及び／又は
Ｔａ２Ｏ５成分  ０〜１０．０％及び／又は
Ｓｂ２Ｏ３成分  ０〜１．０％
の各成分をさらに含有する（１）から（１８）のいずれか記載の光学ガラス。
【００２８】
（２０）  １．９０以上の屈折率（ｎｄ）を有し、１０以上２５以下のアッベ数（νｄ）を有する（１）から（１９）のいずれか記載の光学ガラス。
【００２９】
（２１）  分光透過率が７０％を示す波長（λ７０）が４７０ｎｍ以下である（１）から（２０）のいずれか記載の光学ガラス。
【００３０】
（２２）  （１）から（２１）のいずれか記載の光学ガラスからなる光学素子。
【００３１】
（２３）  （１）から（２１）のいずれか記載の光学ガラスからなる精密プレス成形用プリフォーム。
【００３２】
（２４）  （２３）記載の精密プレス成形用プリフォームを精密プレス成形してなる光学素子。
【発明の効果】
【００３３】
本発明によれば、所定量のＰ２Ｏ５成分及びＮｂ２Ｏ５成分を含有することによって、ガラスの屈折率及び分散が高められながらも、ガラスの可視光に対する透明性が高められながらも、ガラスの液相温度が低くなる。そのため、より低いアッベ数（νｄ）及びより高い屈折率（ｎｄ）を有しながらも、耐失透性や可視光に対する透明性が高く、且つ分光透過率の経時的な劣化が小さい光学ガラス及び光学素子を提供できる。
【発明を実施するための形態】
【００３４】
本発明の光学ガラスは、酸化物換算組成のガラス全質量に対して、質量％でＰ２Ｏ５成分を５．０％以上４０．０％以下、Ｎｂ２Ｏ５成分を３０．０％以上７０．０％以下含有し、１．８０以上の屈折率（ｎｄ）を有する。Ｐ２Ｏ５成分及びＮｂ２Ｏ５成分を併用し、Ｐ２Ｏ５成分及びＮｂ２Ｏ５成分の含有率を所定の範囲内に抑えることによって、ガラスの屈折率及び分散が高められながらも、ガラスの可視光に対する透明性が高められ、ガラスの液相温度が低くなる。このため、高屈折率（ｎｄ）及び低アッベ数（νｄ）を有し、着色が少なく、且つ高い耐失透性を有する光学ガラスを提供できる。また、これによりガラスの着色及びソラリゼーションをより低減することも可能になる。
【００３５】
以下、本発明の光学ガラスの実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の趣旨を限定するものではない。
【００３６】
［ガラス成分］
本発明の光学ガラスを構成する各成分の組成範囲を以下に述べる。本明細書中において、各成分の含有率は特に断りがない場合は、全て酸化物換算組成のガラス全質量に対する質量％で表示されるものとする。ここで、「酸化物換算組成」とは、本発明のガラス構成成分の原料として使用される酸化物、複合塩、金属弗化物等が溶融時に全て分解され酸化物へ変化すると仮定した場合に、当該生成酸化物の総質量を１００質量％として、ガラス中に含有される各成分を表記した組成である。
【００３７】
＜必須成分、任意成分について＞
Ｐ２Ｏ５成分は、ガラス形成成分であり、ガラスの溶解温度を下げる成分である。特に、Ｐ２Ｏ５成分の含有率を５．０％以上にすることで、ガラスの可視域における透過率を高めつつ、ガラスの磨耗度を所定以上に上昇し難くして研磨加工による傷の発生を低減することができる。一方、Ｐ２Ｏ５成分の含有率を４０．０％以下にすることで、所望の高い屈折率を得つつ、ガラスの磨耗度を所定以上に低下し難くして研磨加工の加工効率を高めることができる。従って、酸化物換算組成のガラス全質量に対するＰ２Ｏ５成分の含有率は、好ましくは５．０％、より好ましくは７．０％、最も好ましくは９．０％を下限とし、好ましくは４０．０％、より好ましくは３５．０％、最も好ましくは３２．０％を上限とする。Ｐ２Ｏ５成分は、原料として例えばＡｌ（ＰＯ３）３、Ｃａ（ＰＯ３）２、Ｂａ（ＰＯ３）２、ＢＰＯ４、Ｈ３ＰＯ４等を用いてガラス内に含有できる。
【００３８】
Ｎｂ２Ｏ５成分は、ガラスの屈折率及び分散を高める成分である。特に、Ｎｂ２Ｏ５成分の含有率を３０．０％以上にすることで、所望の高屈折率及び高分散を得ることができる。一方、Ｎｂ２Ｏ５成分の含有率を７０．０％以下にすることで、ガラスの安定性を高めて耐失透性を高めるとともに、ガラスのソラリゼーションの増大を抑えることができる。従って、酸化物換算組成のガラス全質量に対するＮｂ２Ｏ５成分の含有率は、好ましくは３０．０％、より好ましくは３５．０％、最も好ましくは３８．０％を下限とし、好ましくは７０．０％、より好ましくは６０．０％、最も好ましくは５５．０％を上限とする。Ｎｂ２Ｏ５成分は、原料として例えばＮｂ２Ｏ５等を用いてガラス内に含有できる。
【００３９】
特に、本発明の光学ガラスは、Ｐ２Ｏ５成分の含有量が１０．０％以上３０．０％以下であることが好ましい。これにより、屈折率（ｎｄ）を高めるＮｂ２Ｏ５成分が多く含まれ、且つ、屈折率（ｎｄ）を低くするＰ２Ｏ５成分が低減されるため、より屈折率（ｎｄ）の高い光学ガラスを得ることができる。その一方で、ガラスの安定性を高めるＰ２Ｏ５成分が適度に含まれるため、ガラスの液相温度を低くすることができる。従って、特に屈折率（ｎｄ）を高める観点では、酸化物換算組成のガラス全質量に対するＰ２Ｏ５成分の含有率は、好ましくは１０．０％、より好ましくは１２．０％、最も好ましくは１５．０％を下限とし、好ましくは３０．０％、より好ましくは２８．０％、最も好ましくは２５．０％を上限とする。
【００４０】
ＴｉＯ２成分は、ガラスの屈折率及び分散を高め、ガラスの化学的耐久性を高める成分であり、本発明の光学ガラス中の任意成分である。特に、ＴｉＯ２成分の含有率を４０．０％以下にすることで、ガラスの安定性を高めて耐失透性を高めるとともに、ガラスのソラリゼーションの増大を抑えることができる。従って、酸化物換算組成のガラス全質量に対するＴｉＯ２成分の含有率は、好ましくは４０．０％、より好ましくは３５．０％、最も好ましくは３０．０％を上限とする。ここで、高い屈折率及び分散を得ながらも、ガラスの可視光に対する透明性が特に高められる点では、酸化物換算組成のガラス全質量に対するＴｉＯ２成分の含有率は、好ましくは２５．０％、より好ましくは２２．０％、最も好ましくは２０．０％を上限とする。なお、ＴｉＯ２成分は含有しなくとも所望の特性を備えた光学ガラスを得ることができるが、ＴｉＯ２成分を０．１％以上含有することで、ガラスの耐酸性が高められるため、ガラスの加工時における変色を低減することができる。従って、この場合における酸化物換算組成のガラス全質量に対するＴｉＯ２成分の含有率は、好ましくは０．１％、より好ましくは１．０％、最も好ましくは５．０％を下限とする。また、特に耐失透性を維持しつつ、ガラスの屈折率を高めることができる点では、酸化物換算組成のガラス全質量に対するＴｉＯ２成分の含有率は、好ましくは１０．０％、より好ましくは１２．０％、最も好ましくは１３．０％を下限とする。ＴｉＯ２成分は、原料として例えばＴｉＯ２等を用いてガラス内に含有できる。
【００４１】
Ｂｉ２Ｏ３成分は、ガラスの屈折率を上げ、ガラスの分散を高める成分であり、本発明の光学ガラス中の任意成分である。特に、Ｂｉ２Ｏ３成分の含有率を３０．０％以下にすることで、ガラスの安定性を高めて耐失透性の低下を抑えることができ、ガラスの透過率の低下を抑えることができる。従って、酸化物換算組成のガラス全質量に対するＢｉ２Ｏ３成分の含有率は、好ましくは３０．０％、より好ましくは２０．０％、最も好ましくは１５．０％を上限とする。
【００４２】
ＷＯ３成分は、ガラスの屈折率を上げ、ガラスの分散を高める成分であり、本発明の光学ガラス中の任意成分である。特に、ＷＯ３成分の含有率を３０．０％以下にすることで、ガラスの耐失透性を高めるとともに、短波長の可視光に対するガラスの透過率の低下を抑えることができる。従って、酸化物換算組成のガラス全質量に対するＷＯ３成分の含有率は、好ましくは３０．０％、より好ましくは２０．０％、最も好ましくは１５．０％を上限とする。ＷＯ３成分は、原料として例えばＷＯ３等を用いてガラス内に含有できる。
【００４３】
本発明の光学ガラスでは、Ｎｂ２Ｏ５成分、ＴｉＯ２成分、Ｂｉ２Ｏ３成分及びＷＯ３成分からなる群より選択される１種以上の含有量の質量和が、５０．０％以上９０．０％未満であることが好ましい。特に、この質量和が５０．０％以上であることにより、ガラスの屈折率及び分散が高められるため、所望の高屈折率及び高分散の光学ガラスを得易くすることができる。一方、この質量和が９０．０％以下であることにより、ガラスの液相温度が高められるため、ガラスの耐失透性をより高めることができる。従って、酸化物換算組成のガラス全質量に対する、Ｎｂ２Ｏ５成分、ＴｉＯ２成分、Ｂｉ２Ｏ３成分及びＷＯ３成分からなる群より選択される１種以上の含有量の質量和は、好ましくは５０．０％、より好ましくは５５．０％、最も好ましくは６２．０％を下限とし、好ましくは９０．０％未満とし、より好ましくは８５．０％、最も好ましくは８０．０％を上限とする。
【００４４】
また、本発明の光学ガラスでは、Ｎｂ２Ｏ５成分、ＴｉＯ２成分、Ｂｉ２Ｏ３成分及びＷＯ３成分のうち、２種以上を含有することが好ましく、３種以上を含有することがより好ましい。これにより、ガラスに含まれる高屈折率高分散をもたらす成分の種類が増えることで、ガラスの安定性が高められるため、ガラスの高屈折率及び高分散と耐失透性とを両立させた光学ガラスを得ることができる。
【００４５】
また、本発明の光学ガラスでは、Ｐ２Ｏ５成分の含有量に対する、質量和（Ｎｂ２Ｏ５＋ＴｉＯ２＋Ｂｉ２Ｏ３＋ＷＯ３）の比が１．７０以上９．００未満であることが好ましい。これにより、ガラス形成成分と高屈折率高分散をもたらす成分との含有量のバランスが適度に保たれるため、ガラス化を容易にすることができる。従って、質量比（Ｎｂ２Ｏ５＋ＴｉＯ２＋Ｂｉ２Ｏ３＋ＷＯ３）／Ｐ２Ｏ５は、好ましくは１．７０、より好ましくは２．００、最も好ましくは２．３０を下限とし、好ましくは９．００、より好ましくは８．００、最も好ましくは７．００を上限とする。
【００４６】
Ｌｉ２Ｏ成分は、ガラスの溶解温度を下げる成分であるとともに、ガラス形成時の耐失透性を高める成分であり、本発明の光学ガラス中の任意成分である。特に、Ｌｉ２Ｏ成分の含有率を１５．０％以下にすることで、所望の高屈折率を得易くすることができ、平均線膨張係数（α）の増加を抑えることができ、ガラスの安定性を高めて失透等の発生を低減できる。また、Ｌｉ２Ｏ成分の含有率を１５．０％以下にすることで、ソラリゼーションが高まり難くなるため、ソラリゼーションの低減された光学ガラスを得易くすることができる。従って、酸化物換算組成のガラス全質量に対するＬｉ２Ｏ成分の含有率は、好ましくは１５．０％、より好ましくは１０．０％、最も好ましくは５．０％を上限とする。Ｌｉ２Ｏ成分は、原料として例えばＬｉ２ＣＯ３、ＬｉＮＯ３、ＬｉＦ等を用いてガラス内に含有できる。
【００４７】
Ｎａ２Ｏ成分は、ガラスの溶解温度を下げる成分であるとともに、ガラス形成時の耐失透性を高める成分であり、本発明の光学ガラス中の任意成分である。特に、Ｎａ２Ｏ成分の含有率を２５．０％以下にすることで、所望の高屈折率を得易くすることができ、ガラスの安定性を高めて失透等の発生を低減できる。従って、酸化物換算組成のガラス全質量に対するＮａ２Ｏ成分の含有率は、好ましくは２５．０％、より好ましくは２０．０％、最も好ましくは１５．０％を上限とする。なお、Ｎａ２Ｏ成分は含有しなくとも所望の特性を備えた光学ガラスを得ることができるが、Ｎａ２Ｏ成分を０．１％以上含有することで、ガラスの液相温度が高められるため、ガラスの耐失透性をより高めることができる。従って、この場合における酸化物換算組成のガラス全物質量に対するＮａ２Ｏ成分の含有率は、好ましくは０．１％、より好ましくは０．５％、最も好ましくは１．０％を下限とする。Ｎａ２Ｏ成分は、原料として例えばＮａ２ＣＯ３、ＮａＮＯ３、ＮａＦ、Ｎａ２ＳｉＦ６等を用いてガラス内に含有できる。
【００４８】
Ｋ２Ｏ成分は、ガラスの溶解温度を下げる成分であるとともに、ガラス形成時の耐失透性を高める成分であり、本発明の光学ガラス中の任意成分である。特に、Ｋ２Ｏ成分の含有率を１５．０％以下にすることで、所望の高屈折率を得易くすることができ、ガラスの安定性を高めて失透等の発生を低減できる。従って、酸化物換算組成のガラス全質量に対するＫ２Ｏ成分の含有率は、好ましくは１５．０％、より好ましくは１０．０％、最も好ましくは５．０％を上限とする。Ｋ２Ｏ成分は、原料として例えばＫ２ＣＯ３、ＫＮＯ３、ＫＦ、ＫＨＦ２、Ｋ２ＳｉＦ６等を用いてガラス内に含有できる。
【００４９】
Ｃｓ２Ｏ成分は、ガラスの溶解温度を下げる成分であるとともに、ガラス形成時の耐失透性を高める成分であり、本発明の光学ガラス中の任意成分である。特に、Ｃｓ２Ｏ成分の含有率を１０．０％以下にすることで、所望の高屈折率を得易くすることができ、ガラスの安定性を高めて失透等の発生を低減できる。従って、酸化物換算組成のガラス全質量に対するＫ２Ｏ成分の含有率は、好ましくは１０．０％、より好ましくは８．０％、最も好ましくは５．０％を上限とする。Ｃｓ２Ｏ成分は、原料として例えばＣｓ２ＣＯ３、ＣｓＮＯ３等を用いてガラス内に含有できる。
【００５０】
本発明の光学ガラスは、Ｒｎ２Ｏ成分（式中、ＲｎはＬｉ、Ｎａ、Ｋ及びＣｓからなる群より選択される１種以上）の含有率の質量和が、１５．０％以下であることが好ましい。これにより、ガラスの屈折率の低下が抑えられるため、所望の高屈折率を得易くすることができる。また、ガラスの安定性が高められるため、失透等の発生を低減できる。従って、酸化物換算組成のガラス全質量に対するＲｎ２Ｏ成分の含有率の質量和は、好ましくは１５．０％、より好ましくは１３．０％、最も好ましくは１０．０％を上限とする。なお、Ｒｎ２Ｏ成分はいずれも含有しなくとも所望の特性を備えた光学ガラスを得ることができるが、Ｒｎ２Ｏ成分の少なくともいずれかを含有することで、ガラスの液相温度が高められるため、ガラスの耐失透性をより高めることができる。従って、この場合における酸化物換算組成のガラス全質量に対するＲｎ２Ｏ成分の含有率の質量和は、好ましくは０．１％、より好ましくは１．０％、最も好ましくは３．０％を下限とする。
【００５１】
また、本発明の光学ガラスは、Ｒｎ２Ｏ成分の含有量に対するＮａ２Ｏ成分の含有量の比率が、０より大きく且つ１未満であることが好ましい。特に、Ｎａ２Ｏ／Ｒｎ２Ｏが０より大きいことにより、Ｎａ２Ｏ成分を含有することによる作用がもたらされるため、ガラスの液相温度を高めることで、ガラスの耐失透性をより高めることができる。一方、Ｎａ２Ｏ／Ｒｎ２Ｏが１未満であることにより、Ｒｎ２Ｏ成分のうち２種以上の成分が有効に含まれるため、光学ガラスのガラス転移点（Ｔｇ）を低くできることで、プレス成形温度を低くすることができる。すなわち、プレス成形を行った後における表面の凹凸や曇りを、より一層低減できる。また、Ｎａ２Ｏ／Ｒｎ２Ｏが１未満であることにより、光学ガラスの耐失透性がより高められるため、所望の光学特性を有する光学ガラスをより安定的に作製できる。従って、酸化物換算組成の質量比Ｎａ２Ｏ／Ｒｎ２Ｏは、好ましくは０より大きく、より好ましくは０．１、最も好ましくは０．２を下限とする。一方で、酸化物換算組成の質量比Ｎａ２Ｏ／Ｒｎ２Ｏは、好ましくは１未満とし、より好ましくは０．９、最も好ましくは０．８を上限とする。
【００５２】
また、本発明の光学ガラスは、Ｒｎ２Ｏ成分の含有量に対するＮｂ２Ｏ５成分、ＴｉＯ２成分、Ｂｉ２Ｏ３成分及びＷＯ３成分の質量和の比率が、７．８以上３０．０以下であることが好ましい。特に、この質量比を７．８以上とすることにより、屈折率を下げる傾向のあるＲｎ２Ｏ成分の含有量に対して、高屈折率高分散をもたらす成分の含有量が多くなるため、より高い屈折率を得易くすることができる。一方、この質量比を３０．０以下とすることにより、ガラスの安定性を損ない易い高屈折率高分散成分の過剰な含有が抑えられるため、ガラスの液相温度を高めて耐失透性を高めることができる。従って、酸化物換算組成の質量比（Ｎｂ２Ｏ５＋ＴｉＯ２＋Ｂｉ２Ｏ３＋ＷＯ３）／Ｒｎ２Ｏは、好ましくは７．８、より好ましくは８．０、最も好ましくは８．２を下限とし、好ましくは３０．０、より好ましくは２８．０、最も好ましくは２５．０を上限とする。
【００５３】
ＭｇＯ成分は、ガラスの液相温度を下げ、ガラスの耐失透性を高める成分であり、本発明の光学ガラス中の任意成分である。特に、ＭｇＯ成分の含有率を５．０％以下にすることで、所望の高屈折率及び高分散を得易くすることができる。従って、酸化物換算組成のガラス全質量に対するＭｇＯ成分の含有率は、好ましくは５．０％、より好ましくは４．０％、最も好ましくは３．０％を上限とする。ＭｇＯ成分は、原料として例えばＭｇＣＯ３、ＭｇＦ２等を用いてガラス内に含有できる。
【００５４】
ＣａＯ成分は、ガラスの液相温度を下げ、ガラスの耐失透性を高める成分であり、本発明の光学ガラス中の任意成分である。特に、ＣａＯ成分の含有率を１０．０％以下にすることで、所望の高屈折率及び高分散を得易くし、耐失透性や化学的耐久性の低下を抑えることができる。従って、酸化物換算組成のガラス全質量に対するＣａＯ成分の含有率は、好ましくは１０．０％、より好ましくは８．０％、最も好ましくは５．０％を上限とする。ＣａＯ成分は、原料として例えばＣａＣＯ３、ＣａＦ２等を用いてガラス内に含有できる。
【００５５】
ＢａＯ成分は、ガラスの屈折率を高め、ガラスの耐失透性を高める成分であり、本発明の光学ガラス中の任意成分である。特に、ＢａＯ成分の含有率を２０．０％以下にすることで、所望の高屈折率を得易くし、耐失透性や化学的耐久性の低下を抑えることができ、平均線膨張係数（α）の増加を抑えることができる。従って、酸化物換算組成のガラス全質量に対するＢａＯ成分の含有率は、好ましくは２０．０％、より好ましくは１８．０％、最も好ましくは１５．０％を上限とする。ここで、特に分散の大きい（アッベ数の小さい）ガラスが得られる点では、酸化物換算組成のガラス全質量に対するＢａＯ成分の含有率は、好ましくは１３．０％を上限とし、より好ましくは１０．０％未満とし、最も好ましくは５．０％未満とする。ＢａＯ成分は、原料として例えばＢａＣＯ３、Ｂａ（ＮＯ３）２、ＢａＦ２等を用いてガラス内に含有できる。
【００５６】
ＳｒＯ成分は、ガラスの液相温度を下げ、ガラスの耐失透性を高める成分であり、ガラス中の任意成分である。特に、ＳｒＯ成分の含有率を１０．０％以下にすることで、所望の高屈折率及び高分散を得易くし、耐失透性や化学的耐久性の低下を抑えることができる。従って、酸化物換算組成のガラス全質量に対するＳｒＯ成分の含有率は、好ましくは１０．０％、より好ましくは８．０％、最も好ましくは５．０％を上限とする。ＳｒＯ成分は、原料として例えばＳｒ（ＮＯ３）２、ＳｒＦ２等を用いてガラス内に含有できる。
【００５７】
本発明の光学ガラスは、ＲＯ成分（式中、ＲはＭｇ、Ｃａ、Ｓｒ、Ｂａからなる群より選択される１種以上）の含有率の質量和が、２０．０％以下であることが好ましい。これにより、ＲＯ成分による屈折率及び分散の低下が抑えられるため、所望の高屈折率及び高分散を得易くすることができる。従って、酸化物換算組成のガラス全質量に対するＲＯ成分の含有率の質量和は、好ましくは２０．０％、より好ましくは１５．０％、最も好ましくは１０．０％を上限とする。
【００５８】
また、本発明の光学ガラスは、Ｐ２Ｏ５成分の含有量に対するＲＯ成分及びＲｎ２Ｏ成分の比率が０．４１以下であることが好ましい。これにより、ガラス形成成分であるＰ２Ｏ５成分の含有量に対してＲＯ成分及びＲｎ２Ｏ成分の過剰な含有が抑えられるため、ガラスの耐失透性を高めることができる。従って、酸化物換算組成の質量比（ＲＯ＋Ｒｎ２Ｏ）／Ｐ２Ｏ５は、好ましくは０．４１、より好ましくは０．４０、さらに好ましくは０．３９、最も好ましくは０．３７を上限とする。なお、ＲＯ成分及びＲｎ２Ｏ成分は含有しなくとも、所望の特性を有するガラスを形成することは可能であるが、（ＲＯ＋Ｒｎ２Ｏ）／Ｐ２Ｏ５を０．１以上にすることで、ガラスの安定性をより高めることができる。従って、酸化物換算組成の質量比（ＲＯ＋Ｒｎ２Ｏ）／Ｐ２Ｏ５は、好ましくは０．１、より好ましくは０．１５、最も好ましくは０．２を下限とする。
【００５９】
また、本発明の光学ガラスは、酸化物換算組成の質量比｛１００−Ｐ２Ｏ５−（Ｎｂ２Ｏ５＋ＴｉＯ２＋Ｂｉ２Ｏ３＋ＷＯ３）｝／Ｐ２Ｏ５が０．５２以下であることが好ましい。これにより、ガラス形成成分でもなく、高屈折率高分散にも寄与しない成分の含有量が低減されるため、高屈折率高分散を実現する上でより無駄の少ない組成を形成できる点で、より高屈折率高分散を有するガラスを形成し易くできる。従って、酸化物換算組成の質量比｛１００−Ｐ２Ｏ５−（Ｎｂ２Ｏ５＋ＴｉＯ２＋Ｂｉ２Ｏ３＋ＷＯ３）｝／Ｐ２Ｏ５は、好ましくは０．５２、より好ましくは０．４８、最も好ましくは０．４５を上限とする。
【００６０】
ＳｉＯ２成分は、着色を低減して短波長の可視光に対する透過率を高めるとともに、安定なガラス形成を促してガラスの耐失透性を高める成分であり、本発明の光学ガラス中の任意成分である。特に、ＳｉＯ２成分の含有率を１０．０％以下にすることで、ＳｉＯ２成分による屈折率の低下が抑えられるため、所望の高屈折率を得易くすることができる。従って、酸化物換算組成のガラス全質量に対するＳｉＯ２成分の含有率は、好ましくは１０．０％、より好ましくは８．０％、最も好ましくは５．０％を上限とする。ＳｉＯ２成分は、原料として例えばＳｉＯ２、Ｋ２ＳｉＦ６、Ｎａ２ＳｉＦ６等を用いてガラス内に含有できる。
【００６１】
Ｂ２Ｏ３成分は、安定なガラスの形成を促し、耐失透性を高める成分であり、本発明の光学ガラス中の任意成分である。特に、Ｂ２Ｏ３成分の含有率を１０．０％以下にすることで、屈折率の低下を抑えて所望の高屈折率を得易くしつつ、平均線膨張係数（α）の増加を抑制できる。従って、酸化物換算組成のガラス全質量に対するＢ２Ｏ３成分の含有率は、好ましくは１０．０％、より好ましくは８．０％、最も好ましくは５．０％を上限とする。Ｂ２Ｏ３成分は、原料として例えばＨ３ＢＯ３、Ｎａ２Ｂ４Ｏ７、Ｎａ２Ｂ４Ｏ７・１０Ｈ２Ｏ、ＢＰＯ４等を用いてガラス内に含有できる。
【００６２】
本発明の光学ガラスは、質量和（Ｂ２Ｏ３＋Ｐ２Ｏ５＋ＳｉＯ２）の含有量に対するＲｎ２Ｏ成分の比率が０．４５以下であることが好ましい。これにより、ガラス形成成分になりうる成分に対するＲｎ２Ｏ成分の含有量のバランスが適度に保たれるため、ガラスの耐失透性を高めることができる。従って、酸化物換算組成の質量比Ｒｎ２Ｏ／（Ｂ２Ｏ３＋Ｐ２Ｏ５＋ＳｉＯ２）は、好ましくは０．４５、より好ましくは０．４０、最も好ましくは０．３５を上限とする。なお、Ｒｎ２Ｏ成分は含有しなくとも、所望の特性を有するガラスを形成することは可能であるが、この質量比を０．１以上にすることで、ガラスの安定性をより高めることができる。従って、酸化物換算組成の質量比Ｒｎ２Ｏ／（Ｂ２Ｏ３＋Ｐ２Ｏ５＋ＳｉＯ２）は、好ましくは０．１、より好ましくは０．１５、最も好ましくは０．２を下限とする。
【００６３】
Ｙ２Ｏ３成分は、ガラスの屈折率を高めるとともに、ガラスの化学的耐久性を向上する成分であり、本発明の光学ガラス中の任意成分である。特に、Ｙ２Ｏ３成分の含有率を１０．０％以下にすることで、所望の高分散を得易くすることができ、ガラスの耐失透性を高めることができる。従って、酸化物換算組成のガラス全質量に対するＹ２Ｏ３成分の含有率は、好ましくは１０．０％、より好ましくは８．０％、最も好ましくは５．０％を上限とする。Ｙ２Ｏ３成分は、原料として例えばＹ２Ｏ３、ＹＦ３等を用いてガラス内に含有できる。
【００６４】
Ｌａ２Ｏ３成分は、ガラスの屈折率を高めるとともに、ガラスの化学的耐久性を向上する成分であり、本発明の光学ガラス中の任意成分である。特に、Ｌａ２Ｏ３成分の含有率を１０．０％以下にすることで、所望の高分散を得易くすることができ、ガラスの耐失透性を高めることができる。従って、酸化物換算組成のガラス全質量に対するＬａ２Ｏ３成分の含有率は、好ましくは１０．０％、より好ましくは８．０％、最も好ましくは５．０％を上限とする。Ｌａ２Ｏ３成分は、原料として例えばＬａ２Ｏ３、Ｌａ（ＮＯ３）３・ＸＨ２Ｏ（Ｘは任意の整数）等を用いてガラス内に含有できる。
【００６５】
Ｇｄ２Ｏ３成分は、ガラスの屈折率を高めるとともに、ガラスの化学的耐久性を向上する成分であり、本発明の光学ガラス中の任意成分である。特に、Ｇｄ２Ｏ３成分の含有率を１０．０％以下にすることで、所望の高分散を得易くすることができ、ガラスの耐失透性を高めることができる。従って、酸化物換算組成のガラス全質量に対するＧｄ２Ｏ３成分の含有率は、好ましくは１０．０％、より好ましくは８．０％、最も好ましくは５．０％を上限とする。Ｇｄ２Ｏ３成分は、原料として例えばＧｄ２Ｏ３、ＧｄＦ３等を用いてガラス内に含有できる。
【００６６】
本発明の光学ガラスでは、Ｌｎ２Ｏ３成分（式中、ＬｎはＹ、Ｌａ、Ｇｄからなる群より選択される１種以上）の含有率の質量和が、２０．０％以下であることが好ましい。この質量和を２０．０％以下にすることで、Ｌｎ２Ｏ３成分によるアッベ数の上昇が抑えられるため、所望の高分散を得易くすることができる。従って、酸化物換算組成のガラス全質量に対するＬｎ２Ｏ３成分の含有率の質量和は、好ましくは２０．０％、より好ましくは１８．０％、最も好ましくは１５．０％を上限とする。
【００６７】
ＧｅＯ２成分は、ガラスの屈折率を高めるとともに、安定なガラス形成を促してガラスの耐失透性を高める成分であり、本発明の光学ガラス中の任意成分である。特に、ＧｅＯ２成分の含有率を１０．０％以下にすることで、ガラスの材料コストを低減できる。従って、酸化物換算組成のガラス全質量に対するＧｅＯ２成分の含有率は、好ましくは１０．０％、より好ましくは８．０％、最も好ましくは５．０％を上限とする。ＧｅＯ２成分は、原料として例えばＧｅＯ２等を用いてガラス内に含有できる。
【００６８】
ＺｒＯ２成分は、着色を低減して短波長の可視光に対する透過率を高めるとともに、安定なガラス形成を促してガラスの耐失透性を高める成分であり、本発明の光学ガラス中の任意成分である。特に、ＺｒＯ２成分の含有率を１０．０％以下にすることで、ＺｒＯ２成分による屈折率の低下が抑えられるため、所望の高屈折率を得易くすることができる。従って、酸化物換算組成のガラス全質量に対するＺｒＯ２成分の含有率は、好ましくは１０．０％、より好ましくは８．０％、最も好ましくは５．０％を上限とする。ＺｒＯ２成分は、原料として例えばＺｒＯ２、ＺｒＦ４等を用いてガラス内に含有できる。
【００６９】
ＺｎＯ成分は、ガラスの液相温度を下げ、ガラスの耐失透性を高める成分であり、本発明の光学ガラス中の任意成分である。特に、ＺｎＯ成分の含有率を１０．０％以下にすることで、所望の高屈折率及び高分散を得易くすることができる。従って、酸化物換算組成のガラス全質量に対するＺｎＯ成分の含有率は、好ましくは１０．０％、より好ましくは８．０％、最も好ましくは５．０％を上限とする。ＺｎＯ成分は、原料として例えばＺｎＯ、ＺｎＦ２等を用いてガラス内に含有できる。
【００７０】
Ａｌ２Ｏ３成分は、ガラスの化学的耐久性を向上し、ガラス溶融時の粘度を高める成分であり、本発明の光学ガラス中の任意成分である。特に、Ａｌ２Ｏ３成分の含有率を１０．０％以下にすることで、ガラスの溶融性を高めつつ、平均線膨張係数（α）の増加を抑え、ガラスの失透傾向を弱めることができる。従って、酸化物換算組成のガラス全質量に対するＡｌ２Ｏ３成分の含有率は、好ましくは１０．０％、より好ましくは８．０％、最も好ましくは５．０％を上限とする。Ａｌ２Ｏ３成分は、原料として例えばＡｌ２Ｏ３、Ａｌ（ＯＨ）３、ＡｌＦ３等を用いてガラス内に含有できる。
【００７１】
Ｔａ２Ｏ５成分は、ガラスの屈折率を高める成分であり、本発明の光学ガラス中の任意成分である。特に、Ｔａ２Ｏ５成分の含有率を１０．０％以下にすることで、ガラスを失透し難くすることができる。従って、酸化物換算組成のガラス全質量に対するＴａ２Ｏ５成分の含有率は、好ましくは１０．０％、より好ましくは８．０％、最も好ましくは４．０％を上限とする。Ｔａ２Ｏ５成分は、原料として例えばＴａ２Ｏ５等を用いてガラス内に含有できる。
【００７２】
Ｓｂ２Ｏ３成分は、短波長の可視光に対するガラスの透過率を高める成分であるとともに、ガラスを溶融する際に脱泡効果を有する成分である。特に、Ｓｂ２Ｏ３成分の含有量を１．０％以下にすることで、Ｓｂ２Ｏ３成分が溶解設備（特にＰｔ等の貴金属）と合金化し難くなり、金型に付着する不純物が低減されるため、ガラス成形体の表面への凹凸や曇りの形成を低減できる。また、Ｓｂ２Ｏ３成分の含有量を１．０％以下にすることで、紫外線照射による光学ガラスのソラリゼーションを低減できる。従って、酸化物基準の全質量に対するＳｂ２Ｏ３成分の含有量は、好ましくは１．０％、より好ましくは０．８％、最も好ましくは０．５％を上限とする。Ｓｂ２Ｏ３成分は、原料として例えばＳｂ２Ｏ３、Ｓｂ２Ｏ５、Ｎａ２Ｈ２Ｓｂ２Ｏ７・５Ｈ２Ｏ等を用いてガラス内に含有することができる。
【００７３】
なお、ガラスを清澄し脱泡する成分は、上記のＳｂ２Ｏ３成分に限定されるものではなく、ガラス製造の分野における公知の清澄剤、脱泡剤或いはそれらの組み合わせを用いることができる。
【００７４】
＜含有すべきでない成分について＞
次に、本発明の光学ガラスに含有すべきでない成分、及び含有することが好ましくない成分について説明する。
【００７５】
本発明の光学ガラスには、他の成分を本願発明のガラスの特性を損なわない範囲で必要に応じ、添加できる。
【００７６】
また、Ｔｉ、Ｚｒ、Ｎｂ、Ｗ、Ｌａ、Ｇｄ、Ｙ、Ｙｂ、Ｌｕを除く、Ｖ、Ｃｒ、Ｍｎ、Ｆｅ、Ｃｏ、Ｎｉ、Ｃｕ、Ａｇ及びＭｏ等の各遷移金属成分は、それぞれを単独又は複合して少量含有した場合でもガラスが着色し、可視域の特定の波長に吸収を生じる性質があるため、特に可視領域の波長を使用する光学ガラスにおいては、実質的に含まないことが好ましい。
【００７７】
さらに、ＰｂＯ等の鉛化合物、及び、Ｔｈ、Ｃｄ、Ｔｌ、Ｏｓ、Ｂｅ、Ｓｅの各成分は、近年有害な化学物資として使用を控える傾向にあり、ガラスの製造工程のみならず、加工工程、及び製品化後の処分に至るまで環境対策上の措置が必要とされる。従って、環境上の影響を重視する場合には、不可避な混入を除き、これらを実質的に含有しないことが好ましい。これにより、光学ガラスに環境を汚染する物質が実質的に含まれなくなる。そのため、特別な環境対策上の措置を講じなくとも、この光学ガラスを製造し、加工し、及び廃棄できる。
【００７８】
本発明のガラス組成物は、その組成が酸化物換算組成のガラス全質量に対する質量％で表されているため直接的にモル％の記載に表せるものではないが、本発明において要求される諸特性を満たすガラス組成物中に存在する各成分のモル％表示による組成は、酸化物換算組成で概ね以下の値をとる。
Ｐ２Ｏ５成分  ５．０〜４０．０ｍｏｌ％及び
Ｎｂ２Ｏ５成分  １５．０〜３５．０ｍｏｌ％、
並びに
ＴｉＯ２成分  ０〜６０．０ｍｏｌ％及び／又は
Ｂｉ２Ｏ３成分  ０〜１２．０ｍｏｌ％及び／又は
ＷＯ３成分  ０〜２０．０ｍｏｌ％及び／又は
Ｌｉ２Ｏ成分  ０〜５０．０ｍｏｌ％及び／又は
Ｎａ２Ｏ成分  ０〜５０．０ｍｏｌ％及び／又は
Ｋ２Ｏ成分  ０〜２５．０ｍｏｌ％及び／又は
Ｃｓ２Ｏ成分  ０〜５．０ｍｏｌ％及び／又は
ＭｇＯ成分  ０〜２０．０ｍｏｌ％及び／又は
ＣａＯ成分  ０〜３０．０ｍｏｌ％及び／又は
ＢａＯ成分  ０〜２０．０ｍｏｌ％及び／又は
ＳｒＯ成分  ０〜１５．０ｍｏｌ％及び／又は
ＳｉＯ２成分  ０〜２５．０ｍｏｌ％及び／又は
Ｂ２Ｏ３成分  ０〜２０．０ｍｏｌ％及び／又は
Ｙ２Ｏ３成分  ０〜５．０ｍｏｌ％及び／又は
Ｌａ２Ｏ３成分  ０〜５．０ｍｏｌ％及び／又は
Ｇｄ２Ｏ３成分  ０〜４．０ｍｏｌ％及び／又は
ＧｅＯ２成分  ０〜１５．０ｍｏｌ％及び／又は
ＺｒＯ２成分  ０〜１０．０ｍｏｌ％及び／又は
ＺｎＯ成分  ０〜２０．０ｍｏｌ％及び／又は
Ａｌ２Ｏ３成分  ０〜１５．０ｍｏｌ％及び／又は
Ｔａ２Ｏ５成分  ０〜３．０ｍｏｌ％及び／又は
Ｓｂ２Ｏ３成分  ０〜０．３ｍｏｌ％
【００７９】
［製造方法］
本発明の光学ガラスは、例えば以下のように作製される。すなわち、上記原料を各成分が所定の含有率の範囲内になるように均一に混合し、作製した混合物を石英坩堝又はアルミナ坩堝に投入して粗溶融した後、白金坩堝、白金合金坩堝又はイリジウム坩堝に入れて１０００〜１３００℃の温度範囲で２〜１０時間溶融し、攪拌均質化して泡切れ等を行った後、１２５０℃以下の温度に下げてから仕上げ攪拌を行って脈理を除去し、金型に鋳込んで徐冷することにより作製される。
【００８０】
［物性］
本発明の光学ガラスは、高い屈折率（ｎｄ）を有するとともに、高い分散を有する必要がある。特に、本発明の光学ガラスの屈折率（ｎｄ）は、好ましくは１．８０、より好ましくは１．８５、さらに好ましくは１．９０、最も好ましくは１．９３を下限とする。また、本発明の光学ガラスのアッベ数（νｄ）は、好ましくは２５、より好ましくは２２、最も好ましくは１８を上限とする。これらにより、光学設計の自由度が広がり、更に素子の薄型化を図っても大きな光の屈折量を得ることができる。なお、本発明の光学ガラスの屈折率（ｎｄ）の上限は特に限定しないが、本発明によって得られるガラスの屈折率（ｎｄ）は、概ね２．３０以下、具体的には２．２５以下、さらに具体的には２．２０以下であることが多い。また、本発明の光学ガラスのアッベ数（νｄ）の下限も特に限定しないが、本発明によって得られるガラスのアッベ数（νｄ）は、概ね１０以上、具体的には１２以上、さらに具体的には１５以上であることが多い。
【００８１】
また、本発明の光学ガラスは、着色が少ないことが好ましい。特に、本発明の光学ガラスは、ガラスの透過率で表すと、厚み１０ｍｍのサンプルで分光透過率７０％を示す波長（λ７０）が５００ｎｍ以下であり、より好ましくは４８０ｎｍ以下であり、最も好ましくは４６０ｎｍ以下である。これにより、ガラスの吸収端が紫外領域の近傍に位置するようになり、可視域におけるガラスの透明性が高められるため、この光学ガラスをレンズ等の光学素子の材料として用いることができる。
【００８２】
また、本発明の光学ガラスは、耐失透性が低いことが好ましい。特に、本発明の光学ガラスは、１２００℃以下の低い液相温度を有することが好ましい。より具体的には、本発明の光学ガラスの液相温度は、好ましくは１２００℃、より好ましくは１１８０℃、最も好ましくは１１５０℃を上限とする。これにより、より低い温度で溶融ガラスを熔解し成形しても、作製されたガラスの結晶化が低減されるため、溶融状態からガラスを形成したときの耐失透性を高めることができ、ガラスを用いた光学素子の光学特性への影響を低減することができる。また、光学ガラスの熔解温度を低くすることが可能になるため、坩堝等に含まれるＰｔのガラスへの溶出を低減できることで、得られるガラスの着色やソラリゼーションを低減できる。一方、本発明の光学ガラスの液相温度の下限は特に限定しないが、本発明によって得られるガラスの液相温度は、概ね５００℃以上、具体的には５５０℃以上、さらに具体的には６００℃以上であることが多い。なお、本明細書中における「液相温度」とは、直径２ｍｍ程度の粒状に粉砕したガラス試料を白金板上に載せ、８００℃から１２２０℃の温度傾斜のついた炉内で３０分間保持した後取り出し、冷却後にガラス中の結晶の有無を倍率８０倍の顕微鏡にて観察することで測定される、ガラス中に結晶が認められず失透が生じない最も低い温度である。
【００８３】
また、本発明の光学ガラスは、ソラリゼーションが５．０％以下であることが好ましい。これにより、光学ガラスを組み込んだ機器は、長期間の使用によってもカラーバランスが悪くなり難くなる。特に、使用温度が高いほどソラリゼーションはより大きく低減するため、車載用等、高温下で用いられる場合に、本発明の光学ガラスは特に有効である。従って、本発明の光学ガラスのソラリゼーションは、好ましくは５．０％、より好ましくは４．８％、最も好ましくは４．５％を上限とする。なお、本明細書中において「ソラリゼーション」とはガラスに紫外線を照射した場合の４５０ｎｍにおける分光透過率の劣化量を表すものであり、具体的には、日本光学硝子工業会規格ＪＯＧＩＳ０４−１９９４「光学ガラスのソラリゼーションの測定方法」に従い、高圧水銀灯の光を照射した前後の分光透過率をそれぞれ測定することにより求められる。光の照射は、例えば光学ガラスを１００℃に加熱した後で、超高圧水銀灯を用いて波長４５０ｎｍの光を４時間照射することにより行うことができる。
【００８４】
［光学素子の作製］
本発明の光学ガラスは、様々な光学素子及び光学設計に有用であるが、その中でも特に、本発明の光学ガラスからプレス成形の手段を用いて、レンズやプリズム、ミラー等の光学素子を作製することが好ましい。これにより、カメラやプロジェクタ等のような光学素子に可視光を透過させる光学機器に用いたときに、高精細で高精度な結像特性を実現しつつ、これら光学機器における光学系の小型化を図ることができる。
【実施例】
【００８５】
本発明の実施例（Ｎｏ．１〜Ｎｏ．５）及び比較例（Ｎｏ．１）のガラスの組成、屈折率（ｎｄ）、アッベ数（νｄ）、分光透過率が７０％を示す波長（λ７０）及び液相温度を表１に示す。なお、以下の実施例はあくまで例示の目的であり、これらの実施例のみ限定されるものではない。
【００８６】
本発明の実施例（Ｎｏ．１〜Ｎｏ．５）の光学ガラス及び比較例（Ｎｏ．１）のガラスは、いずれも各成分の原料として各々相当する酸化物、水酸化物、炭酸塩、硝酸塩、弗化物、水酸化物、メタ燐酸化合物等の通常の光学ガラスに使用される高純度原料を選定し、表１に示した各実施例及び比較例の組成の割合になるように秤量して均一に混合した後、白金坩堝に投入し、ガラス組成の熔融難易度に応じて電気炉で１０００〜１３００℃の温度範囲で２〜１０時間溶解し、攪拌均質化して泡切れ等を行った後、１２５０℃以下に温度を下げて攪拌均質化してから金型に鋳込み、徐冷してガラスを作製した。
【００８７】
ここで、実施例（Ｎｏ．１〜Ｎｏ．５）及び比較例（Ｎｏ．１）のガラスの屈折率（ｎｄ）及びアッベ数（νｄ）については、日本光学硝子工業会規格ＪＯＧＩＳ０１―２００３に基づいて測定した。なお、本測定に用いたガラスとして、アニール条件は徐冷降下速度を−２５℃／ｈｒとして、徐冷炉にて処理を行ったものを用いた。
【００８８】
また、実施例（Ｎｏ．１〜Ｎｏ．５）及び比較例（Ｎｏ．１）のガラスの透過率については、日本光学硝子工業会規格ＪＯＧＩＳ０２に準じて測定した。なお、本発明においては、ガラスの透過率を測定することで、ガラスの着色の有無と程度を求めた。具体的には、厚さ１０±０．１ｍｍの対面平行研磨品をＪＩＳＺ８７２２に準じ、２００〜８００ｎｍの分光透過率を測定し、λ７０（透過率７０％時の波長）を求めた。
【００８９】
また、実施例（Ｎｏ．１〜Ｎｏ．５）及び比較例（Ｎｏ．１）のガラスの液相温度は、粉砕したガラス試料を１０ｍｍ間隔で白金板上に載せ、これを８００℃から１２００℃の温度傾斜のついた炉内で３０分間保持した後で取り出し、冷却後にガラス試料中の結晶の有無を倍率８０倍の顕微鏡にて観察することで測定した。この際、サンプルとして光学ガラスを直径２ｍｍ程度の粒状に粉砕した。
【００９０】
【表１】
0006425690.tif 000002
【００９１】
表１に表されるように、本発明の実施例の光学ガラスは、いずれも屈折率（ｎｄ）が１．８０以上、より詳細には１．９６以上であり、所望の範囲内であった。なお、本発明の実施例の光学ガラスは、いずれも屈折率（ｎｄ）が２．３０以下、より詳細には１．９９以下であった。
【００９２】
また、本発明の実施例の光学ガラスは、いずれもアッベ数（νｄ）が２５以下、より詳細には１７．６以下であり、所望の範囲内であった。なお、本発明の実施例の光学ガラスは、いずれもアッベ数（νｄ）が１０以上、より詳細には１６．７以上であった。
【００９３】
また、本発明の実施例の光学ガラスは、いずれもλ７０（透過率７０％時の波長）が５００ｎｍ以下、より詳細には４６０ｎｍ以下であった。このため、本発明の実施例の光学ガラスは、着色が少ないことが明らかになった。
【００９４】
また、本発明の実施例の光学ガラスは、いずれも液相温度が１２００℃以下、より詳細には１１２０℃以下であるとともに、この液相温度は５００℃以上であった。一方で、比較例のガラスは、ガラス化が困難で部分的に失透しており、且つ、ガラス化した部分について測定した液相温度が１３００℃であった。このため、本発明の実施例の光学ガラスは、比較例のガラスに比べて液相温度が低く失透し難いことが明らかになった。
【００９５】
従って、本発明の実施例の光学ガラスは、高い屈折率（ｎｄ）を有し、且つ高い分散（低いアッベ数νｄ）を有しながらも、可視領域の波長の光に対する高い透明性を有し、且つ高い耐失透性を有することが明らかになった。
【００９６】
さらに、本発明の実施例の光学ガラスを金型に入れ、光学ガラスを加熱して軟化しながらプレス成形を行い、得られた成形体に対して研磨加工を行ったところ、安定に様々なレンズの形状に光学ガラスを加工することができた。
【００９７】
以上、本発明を例示の目的で詳細に説明したが、本実施例はあくまで例示の目的のみであって、本発明の思想及び範囲を逸脱することなく多くの改変を当業者により成し得ることが理解されよう。